(57)【要約】【課題】本発明の課題は、抄紙安定性に優れ、均一性が高く、ＥＳＲが低く、ＥＳＲのばらつきが小さい電解コンデンサ用セパレータ及びそれを用いてなる電解コンデンサを提供することにある。【解決手段】変法濾水度が７５〜２５０ｍｌで、且つ、長さ加重平均繊維長が０．８０〜１．８０ｍｍである溶剤紡糸セルロース繊維からなる紙であることを特徴とする電解コンデンサ用セパレータ。【選択図】なし【特許請求の範囲】
【請求項１】
下記で定義される変法濾水度が７５〜２５０ｍｌで、且つ、長さ加重平均繊維長が０．８０〜１．８０ｍｍである溶剤紡糸セルロース繊維からなる紙であることを特徴とする電解コンデンサ用セパレータ。
変法濾水度：ふるい板として線径０．１４ｍｍ、目開き０．１８ｍｍの８０メッシュ金網を用い、試料濃度０．１％にした以外はＪＩＳ  Ｐ８１２１に準拠して測定した濾水度。
【請求項２】
紙が無機フィラーを含有してなる請求項１記載の電解コンデンサ用セパレータ。
【請求項３】
請求項１又は２記載の電解コンデンサ用セパレータを具備してなる電解コンデンサ。
【発明の詳細な説明】
【技術分野】
【０００１】
本発明は、電解コンデンサ用セパレータ及び電解コンデンサに関する。
【背景技術】
【０００２】
従来、電解液を使用する電解コンデンサ（最近では「電解キャパシタ」とも呼ばれる）のセパレータとしては、溶剤紡糸セルロース繊維、麻パルプ、エスパルトパルプなどを主体とする紙に紙力増強剤を付着させた紙製セパレータ（例えば、特許文献１〜５参照）、再生セルロース繊維の叩解原料と天然パルプからなる紙製セパレータ（例えば、特許文献６参照）が使用されている。また、セルロース系繊維織布又は不織布からなるセパレータ（例えば、特許文献７参照）、最大繊維太さが１０００ｎｍ以下のセルロース繊維からなるセパレータ（例えば、特許文献８参照）、フィブリル化セルロース繊維とポリビニルアルコール系繊維からなるセパレータ（例えば、特許文献９参照）、特定範囲の平均繊維径を有するセルロース繊維と、特定の平均繊維径を有するポリオレフィンとを含む、厚み２０μｍ以下の不織布からなるセパレータ（例えば、特許文献１０参照）が開示されている。無機填料が混抄されているセパレータ（例えば、特許文献１１、１２参照）が開示されている。
【０００３】
特許文献１〜６のセパレータは、麻パルプを含有する場合は、麻パルプが皮膜を形成し、繊維間の空隙が閉塞されるため、等価直列抵抗（ＥＳＲ）が高くなる問題とＥＳＲなどのコンデンサ特性のばらつきが大きくなる問題があった。エスパルトパルプを含有する場合は、エスパルトパルプが硬いため、繊維同士の絡み合いが不十分になり、地合が不均一になり、コンデンサ特性のばらつきが大きくなる問題があった。溶剤紡糸セルロース繊維を含有する場合は、該繊維の叩解が甘いと、太い繊維が多数含まれるため、地合が不均一になり、コンデンサ特性のばらつきが大きくなる問題と厚みを薄くしにくい問題があった。逆に叩解が進みすぎると、繊維長が短くなりすぎて繊維同士の絡み合いが不十分になり、抄紙時に抄紙網に繊維が取られてしまい、湿紙をフェルトへ転写できなくなり、安定して抄紙できない問題があった。
【０００４】
特許文献７のセパレータは、再生セルロースの連続長繊維からなる場合は地合斑や粗密斑ができやすく、厚みを薄くするほど、地合斑が顕著になる問題があった。連続長繊維ではない不織布の場合は、溶剤紡糸セルロース繊維の叩解度と平均繊維長とフェルトへの転写性の関係について考慮されていない。実施例で用いられている溶剤紡糸セルロース繊維は、叩解が弱めであるため、太い繊維が多数含まれており、地合が不均一になり、コンデンサ特性のばらつきが大きくなる問題があった。
【０００５】
特許文献８のセパレータは、微細なセルロース繊維のみで構成されるが、通常の乾燥方法では、セルロース繊維同士が結着して皮膜を形成するなどして、繊維間の空隙が閉塞されてしまうため、湿紙の水分を有機溶媒に置換して低温乾燥させなければならないという制約があった。湿紙の水分を有機溶媒に置換する工程は時間がかかることと、溶媒置換により経時でバット内の有機溶媒の濃度が低くなっていき、経時で置換効率が低下するため、大量の湿紙を連続で処理することは難しく、バッチ式で作業せざるを得ず、巻き取りでの製造が困難という問題があった。
【０００６】
特許文献９のセパレータは、実質的には、溶剤紡糸セルロース繊維にポリビニルアルコールバインダー繊維が混抄されており、必要に応じてさらにポリビニルアルコール繊維も混抄されており、溶剤紡糸セルロース繊維のみからなるものではない。また、溶剤紡糸セルロース繊維の叩解が甘いため、太い繊維が多数含まれており、地合が不均一になり、コンデンサ特性のばらつきが大きい問題があった。また、緻密性が不十分であるため、厚みを薄くすることが難しかった。
【０００７】
特許文献１０のセパレータは、ポリオレフィン繊維が疎水性であるため、電解液との馴染みが悪く、電解液を長期間保持することができず、コンデンサ内で電解液が底部へ溜まってしまう問題があった。
【０００８】
特許文献１１、１２のセパレータは、麻パルプ、サイザルパルプ、クラフトパルプ、エスパルトパルプなどを主体とするため、繊維同士の結着力が強く、繊維同士が密着して皮膜を形成するため、根本的にＥＳＲが高くなりやすい。特にセパレータの厚みが厚くなるほど、また、高密度になるほどＥＳＲは高くなる。これらのパルプに無機填料を担持させることにより、繊維同士の密着性が緩和され、繊維間の空隙が保持されるため、ＥＳＲを低減することができるが、依然としてＥＳＲが高い傾向があった。
【先行技術文献】
【特許文献】
【０００９】
【特許文献１】特開２００１−５２９６２号公報
【特許文献２】特開２００１−２６７１８２号公報
【特許文献３】特開２００４−２００３９５号公報
【特許文献４】特開２００４−２２８６００号公報
【特許文献５】特開２００５−３４７６６９号公報
【特許文献６】特開平５−２６７１０３号公報
【特許文献７】特開２００８−１２４０６４号公報
【特許文献８】特開２００６−４９７９７号公報
【特許文献９】特開平６−１６３３２４号公報
【特許文献１０】特開２０１２−３６５１８号公報
【特許文献１１】特開平５−２５１２７３号公報
【特許文献１２】特開平５−２５１２７４号公報
【発明の概要】
【発明が解決しようとする課題】
【００１０】
本発明の課題は、抄紙安定性に優れ、均一性に優れ、ＥＳＲが低く、ＥＳＲのばらつきが小さい電解コンデンサ用セパレータ及びそれを用いてなる電解コンデンサを提供することにある。
【課題を解決するための手段】
【００１１】
上記課題を解決するために鋭意研究した結果、特定範囲の変法濾水度、且つ、特定範囲の平均繊維長を有する溶剤紡糸セルロース繊維を用いることにより、抄紙安定性に優れ、均一性が高く、ＥＳＲの低く、ＥＳＲのばらつきが小さい電解コンデンサ用セパレータを実現できることを見出した。また、無機フィラーを含有させることにより、ＥＳＲがより低い電解コンデンサ用セパレータを実現できることを見出した。
【発明の効果】
【００１２】
本発明のセパレータは、変法濾水度が７５〜２５０ｍｌで、且つ、長さ加重平均繊維長が０．８０〜１．８０ｍｍである溶剤紡糸セルロース繊維からなる紙であるため、抄紙網への繊維取られが生じにくく、湿紙をフェルトへ転写させやすく抄紙安定性に優れ、均一性が高く、ＥＳＲが低く、ＥＳＲのばらつきが小さい。また、無機フィラーを含有する場合は、繊維同士の密着を抑制し、繊維間の空隙を保持するため、電解コンデンサのＥＳＲをより低くできる。
【発明を実施するための形態】
【００１３】
本発明において、「セパレータ」と表記する場合は、電解コンデンサ用セパレータを意味する。本発明において、「所定の溶剤紡糸セルロース繊維」と表記する場合は、変法濾水度が７５〜２５０ｍｌで、且つ、長さ加重平均繊維長が０．８０〜１．８０ｍｍである溶剤紡糸セルロース繊維を意味する。
【００１４】
本発明における電解コンデンサとは、電解液を使用する電解コンデンサを指し、例えばアルミ電解コンデンサが挙げられる。アルミ電解コンデンサの基本構成としては、アルミニウム箔の表面に絶縁性の酸化皮膜が形成された弁金属を陽極に使用し、酸化皮膜を有さないアルミニウム箔を陰極に使用して、これら陽極と陰極の間にセパレータと電解液が配置されている。
【００１５】
電解液の溶媒としては、水、エチレングリコール、エチレングリコールモノメチルエーテル、エチレングリコールモノエチルエーテル、ジエチレングリコールモノメチルエーテル、ジエチレングリコールモノエチルエーテル、エチレングリコールフェニルエーテル、メチルアルコール、エチルアルコール、プロピルアルコール、ブチルアルコール、ジアセトンアルコール、ベンジルアルコール、アミルアルコール、グリセリン、γ−ブチロラクトン、α−アセチル−γ−ブチロラクトン、β−ブチロラクトン、Ｎ−メチルホルムアミド、Ｎ，Ｎ−ジメチルホルムアミド、Ｎ−エチルホルムアミド、Ｎ，Ｎ−ジエチルホルムアミド、Ｎ−メチルアセトアミド、Ｎ，Ｎ−ジメチルアセトアミド、Ｎ−エチルアセトアミド、Ｎ，Ｎ−ジエチルアセトアミド、ヘキサメチルホスホリックアミド、アセトニトリル、アクリロニトリル、アジポニトリル、３−メトキシプロピオニトリル、Ｎ−メチル−２−オキサゾリジノン、３，５−ジメチル−２−オキサゾリジノン、エチレンカーボネート、プロピレンカーボネート、ジメチルスルホン、エチルメチルスルホン、ジエチルスルホン、スルホラン、３−メチルスルホラン、２，４−ジメチルスルホランなどが挙げられ、これらの単独溶媒または混合溶媒が用いられるが、エチレングリコールまたはγ−ブチロラクトンが好ましい。
【００１６】
電解液の電解質としては、ホウ酸、蓚酸、アジピン酸、ピメリン酸、マレイン酸、安息香酸、フタル酸、サリチル酸、スベリン酸、アゼライン酸、セバシン酸、ウンデカン酸、２−メチルアゼライン酸、１，６−デカンジカルボン酸、５，６−デカンジカルボン酸、これら酸の塩（例えば、アジピン酸アンモニウム、マレイン酸水素アンモニウムジメチルアミン、２−ブチルオクタン二酸アンモニア、フタル酸水素１−エチル−２，３−ジメチルイミダゾリウムなど）、水酸化テトラメチルアンモニウム、エチルメチルアミン、ジエチルアミン、トリメチルアミン、ジエチルメチルアミン、エチルジメチルアミン、トリエチルアミン、テトラメチルアンモニウム、トリエチルメチルアンモニウム、テトラエチルアンモニウム、炭素数１〜１１のアルキル基またはアリールアルキル基で四級化されたイミダゾール化合物、ベンゾイミダゾール化合物、脂環式アミジン化合物などが用いられる。
【００１７】
本発明に用いられる溶剤紡糸セルロース繊維とは、セルロース誘導体を経ずに、直接、有機溶剤に溶解させて紡糸して得られるセルロース繊維を意味する。ＪＩＳ  Ｌ０２０４−２では、この繊維の名称として「リヨセル」という用語が用いられている。
【００１８】
本発明では、溶剤紡糸セルロース繊維が木材パルプや麻パルプに比べて繊維同士の結合力が弱く、皮膜を形成しにくいため、高密度であっても繊維間の空隙が保持され、電解液中のイオン移動を阻害しにくく、ＥＳＲの低い電解コンデンサを実現できることを見出した。さらに、本発明では、様々な変法濾水度と長さ加重平均繊維長の溶剤紡糸セルロース繊維を作製し、転写性と均一性の関係を調査した結果、変法濾水度７５〜２５０ｍｌで、且つ、長さ加重平均繊維長０．８０〜１．８０ｍｍの溶剤紡糸セルロース繊維が転写性と均一性に優れ、抄紙網への繊維取られが生じにくく、湿紙をフェルトへ転写させやすく、漉き上げた紙の地合が均一性に優れ、ＥＳＲのばらつきが小さい電解コンデンサを実現できることを見出した。変法濾水度が７５ｍｌ未満又は長さ加重平均繊維長が０．８０ｍｍ未満であると、抄紙網への繊維取られが生じ、フェルトへの転写ができない問題や無秩序に透けができる。変法濾水度が２５０ｍｌ超又は長さ加重平均繊維長が１．８０ｍｍ超であると、紙の厚みを薄くしにくく、地合が不均一になる。
【００１９】
溶剤紡糸セルロース繊維の変法濾水度は、９０〜２２０ｍｌがより好ましく、９０〜１７５ｍｌがさらに好ましい。長さ加重平均繊維長は０．９０〜１．６０ｍｍがより好ましく、０．９０〜１．３０ｍｍがさらに好ましい。所定の溶剤紡糸セルロース繊維の繊維長分布は、ピークが１つでも良く、２つ以上あっても良い。
【００２０】
本発明における変法濾水度は、ふるい板として線径０．１４ｍｍ、目開き０．１８ｍｍの金網（ＰＵＬＰ  ＡＮＤ  ＰＡＰＥＲ  ＲＥＳＥＡＲＣＨ  ＩＮＳＴＩＴＵＴＥ  ＯＦ  ＣＡＮＡＤＡ製）を用い、試料濃度を０．１％にした以外はＪＩＳ  Ｐ８１２１に準拠して測定した濾水度である。本発明において、変法濾水度を採用する理由は、１つはＪＩＳ  Ｐ８１２１で規定されるカナダ標準型濾水度が数十〜０ｍｌ近辺で、叩解度の差をこれ以上判別できない試料の叩解度を明確にできるからであり、もう１つは叩解によって繊維長が短くなり、カナダ標準濾水度の計測で使用するふるい板の孔をパルプ試料がすり抜けてしまい、正確な濾水度を計測できない試料の叩解度を明確にできるからである。
【００２１】
長さ加重平均繊維長は、繊維にレーザー光を当てて得られる偏光特性を利用して求める市販の繊維長測定器を用いて測定することができる。本発明では、ＪＡＰＡＮ  ＴＡＰＰＩ  紙パルプ試験方法Ｎｏ．５２「紙及びパルプの繊維長  試験方法（光学的自動計測法）」に準じてＫａｊａａｎｉＦｉｂｅｒＬａｂＶ３．５（Ｍｅｔｓｏ  Ａｕｔｏｍａｔｉｏｎ社製）を使用して測定した。溶剤紡糸セルロース繊維の「長さ加重平均繊維長」とは、上記に従って測定・算出される「長さ加重平均繊維長」を意味する。
【００２２】
本発明における所定の溶剤紡糸セルロース繊維は、リファイナー、ビーター、ビートファイナー、ミル、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、高圧ホモジナイザーなどに通して、刃の形状、試料濃度、流量、処理回数、処理速度などの条件を調節して作製される。
【００２３】
本発明のセパレータにおいて、紙は、溶剤紡糸セルロース繊維以外に無機フィラーを含有することが好ましい。無機フィラーとしては、炭酸カルシウム、炭酸ナトリウム、アルミナ、ギブサイト、ベーマイト、酸化マグネシウム、水酸化マグネシウム、シリカ、酸化チタン、チタン酸バリウム、酸化ジルコニウムなどの無機酸化物や無機水酸化物、窒化アルミニウムや窒化珪素などの無機窒化物、アルミニウム化合物、ゼオライト、マイカなどが挙げられる。無機フィラーの形状は、球状、略球状、板状、直方体、星形、鱗片状、不定形の何れでも良い。無機フィラーの平均一次粒子径は０．０１〜３．００μｍが好ましく、０．１〜１．００μｍがより好ましい。０．０１μｍ未満だと、担持しにくくなる場合がある。３．００μｍ超だと、セパレータの厚みを薄くしにくくなる場合がある。
【００２４】
本発明のセパレータが無機フィラーを含有する場合は、セルロース繊維同士が密着してセパレータの深さ方向及び平面方向の空隙が閉塞されることを抑制し、電解液の浸透性が向上し、イオン移動が円滑になるため、電解コンデンサのＥＳＲをより低くすることができる。
【００２５】
本発明のセパレータにおける無機フィラーの含有率は、０〜３０質量％が好ましく、５〜２０質量％がより好ましい。３０質量％超では、セパレータの強度が不十分になる場合がある。
【００２６】
本発明のセパレータに係わる紙は、抄紙法で製造される。具体的には、繊維を水に分散して均一なスラリーとし、このスラリーを抄紙機で漉き上げて作製する。スラリーには、必要に応じて分散助剤、消泡剤、増粘剤、凝集剤、紙力増強剤、剥離剤などの薬品を添加しても良い。抄紙機としては、円網、長網、傾斜型、傾斜短網等の抄紙網を単独で使用する抄紙機や、これらの抄紙網を複数組み合わせた複合抄紙機が挙げられる。紙の坪量は８．０〜３０．０ｇ／ｍ２が好ましく、１２．０〜２０．０ｇ／ｍ２がより好ましい。坪量が８．０ｇ／ｍ２未満だと、強度が不十分になる場合がある。３０．０ｇ／ｍ２超だと、セパレータの厚みを薄くしにくくなる場合がある。
【００２７】
本発明のセパレータに係わる紙は、抄紙後に必要に応じてカレンダー処理して厚みを調整すれば良い。厚みは、１５〜１００μｍが好ましく、２０〜６０μｍがより好ましい。厚みが１５μｍ未満だと、密度が高くなりすぎてセパレータの電気抵抗が高くなる場合がある。厚みが１００μｍ超だと、ＥＳＲが高くなる場合がある。カレンダー処理は、常温でも良く、加熱して実施しても良い。
【００２８】
本発明のセパレータは、空孔率が５０〜８５％であることが好ましく、５６〜８０％がより好ましい。空孔率が５０％未満だと、電解液保持性が不十分になり、ＥＳＲが高くなる場合がある。８５％超だと、セパレータの強度が不十分になる場合がある。
【００２９】
本発明のセパレータは、引張強度が３．０Ｎ／１５ｍｍ以上であることが好ましく、４．０Ｎ／１５ｍｍ以上であることが好ましい。３．０Ｎ／１５ｍｍ未満だと、巻回時などにセパレータが切断してしまう場合がある。
【実施例】
【００３０】
以下、本発明を実施例によりさらに詳細に説明するが、本発明は本実施例に限定されるものではない。
【００３１】
表１に実施例及び比較例で用いた溶剤紡糸セルロース繊維の変法濾水度、長さ加重平均繊維長、カナダ型標準濾水度を示した。カナダ型標準濾水度は、ＪＩＳ  Ｐ８１２１に準拠して測定した。比較例で用いたマニラ麻パルプ、エスパルトパルプ、クラフトパルプの長さ加重平均繊維長とカナダ型標準濾水度を示した。Ｆ１〜Ｆ９は、溶剤紡糸セルロース繊維（繊度１．７ｄｔｅｘ、繊維長４ｍｍ、コートルズ社製）を原料とし、ダブルディスクリファイナーを用いて叩解し、叩解時間を変えて作製した。マニラ麻パルプ、エスパルトパルプ、クラフトパルプもダブルディスクリファイナーを用いて叩解して作製した。
【００３２】
【表１】
2014036075.tif 000002
【００３３】
表２に実施例及び比較例で用いた抄紙用スラリーを示した。表２中の「原料」の記号は、表１の「記号」に該当する。表２中の「原料」のＢ１とは、ベーマイト（平均一次粒子径０．５μｍ）を意味する。表２中の「原料」のＭ１とは、酸化マグネシウム（平均一次粒子径０．３μｍ）を意味する。実施例及び比較例で用いたベーマイト及び酸化マグネシウムの平均一次粒子径は、レーザー回折式粒度分布測定装置で測定したときの、質量比で積算５０％のときの粒子径、即ちＤ５０を意味する。
【００３４】
【表２】
2014036075.tif 000003
【００３５】
実施例１〜７
パルパーを用いてスラリー１〜７を調製し、長網抄紙機に送液して抄紙し、１５０℃のヤンキードライヤーで乾燥させた。抄紙後、カレンダー処理して厚みを調整し、実施例１〜７のセパレータを作製した。
【００３６】
実施例８〜１１
所定の溶剤紡糸セルロース繊維をパルパーで離解させながら、予めミキサーで分散させておいた所定量のベーマイトを添加し、凝集剤（三洋化成製、商品名：サンフロック（登録商標）Ｃ−００９Ｐ）を溶剤紡糸セルロース繊維とベーマイトの合計質量に対して０．３質量％添加して所定時間攪拌し、スラリー８〜１１を調製した。スラリー８〜１１を長網抄紙機へ送液して抄紙し、１５０℃のヤンキードライヤーで乾燥させた。抄紙後、カレンダー処理して厚みを調整し、実施例８〜１１のセパレータを作製した。実施例８〜１１のセパレータを指で擦ったとき、無機フィラーの粉落ちは生じなかった。
【００３７】
実施例１２
所定の溶剤紡糸セルロース繊維をパルパーで離解させながら、予めミキサーで分散させておいた所定量の酸化マグネシウムを添加し、凝集剤（三洋化成製、商品名：サンフロック（登録商標）Ｃ−００９Ｐ）を溶剤紡糸セルロース繊維と酸化マグネシウムの合計質量に対して０．３質量％添加して所定時間攪拌し、スラリー１２を調製した。スラリー１２を長網抄紙機へ送液して抄紙し、１５０℃のヤンキードライヤーで乾燥させた。抄紙後、カレンダー処理して厚みを調整し、実施例１２のセパレータを作製した。該セパレータを指で擦ったとき、無機フィラーの粉落ちは生じなかった。
【００３８】
比較例１〜６
パルパーを用いてスラリー１３〜１８を調製し、長網抄紙機に送液して抄紙し、１５０℃のヤンキードライヤーで乾燥させた。抄紙後、カレンダー処理して厚みを調整し、比較例１〜６のセパレータを作製した。
【００３９】
比較例７
マニラ麻パルプをパルパーで離解させながら、予めミキサーで分散させておいた所定量のベーマイトを添加し、所定時間攪拌してスラリー１９を調製し、長網抄紙機に送液して抄紙し、１５０℃のヤンキードライヤーで乾燥させた。抄紙後、カレンダー処理して厚みを調整し、比較例７のセパレータを作製した。該セパレータを指で擦ったとき、無機フィラーの粉落ちは生じなかった。
【００４０】
比較例８
クラフトパルプをパルパーで離解させながら、予めミキサーで分散させておいた所定量の酸化マグネシウムを添加し、所定時間攪拌してスラリー２０を調製し、長網抄紙機に送液して抄紙し、１５０℃のヤンキードライヤーで乾燥させた。抄紙後、カレンダー処理して厚みを調整し、比較例８のセパレータを作製した。該セパレータを指で擦ったとき、無機フィラーの粉落ちは生じなかった。
【００４１】
［評価］
実施例及び比較例のセパレータについて、下記の評価を行い、結果を表３に示した。表３中の「−」は該当なしを意味する。
【００４２】
＜転写性＞
セパレータの抄紙時に抄紙網に繊維取られがほとんどなく、湿紙をフェルトに安定して転写できた場合を「◎」、抄紙網への繊維取られは少なく、安定して転写できた場合、又は、抄紙網への繊維取られがやや多い場合もあるが、安定して転写できた場合を「○」、抄紙網の全面又は大部分に連続的に繊維取られが発生して安定して湿紙をフェルトに転写することができなかった場合を「×」とした。
【００４３】
＜厚み＞
ＪＩＳ  Ｐ８１１８に準拠して厚みを測定し、その平均値を算出した。
【００４４】
＜密度＞
ＪＩＳ  Ｐ８１２４に準拠してセパレータの坪量を測定し、坪量を厚みで除して１００倍した値を密度とした。
【００４５】
＜空孔率＞
セパレータの空孔率は、セパレータの比重からセパレータの密度を差し引いて得られる値をセパレータの比重で除した後１００倍して算出した。実施例１〜７、比較例１〜４のセパレータの比重については、セルロース繊維の比重１．５とした。実施例８〜１１、比較例７のセパレータの比重については、ベーマイトの比重を３．０４として、セルロース繊維とベーマイトの配合率に従って計算した。実施例１２、比較例８のセパレータの比重については、酸化マグネシウムの比重を３．６５として、セルロース繊維と酸化マグネシウムの配合率に従って計算した。
【００４６】
＜均一性＞
セパレータの裏側から光を当てて目視で観察し、地合の均一性が極めて良好なものを「◎」、◎よりは劣るが、ピンホールがなく良好なものを「○」、ピンホールが生じるほどの地合のもこつきや粗密斑があるものを「×」とした。
【００４７】
＜電解コンデンサ＞
［電解コンデンサの作製］
陽極に化成エッチングされたアルミニウム箔、陰極に未化成のエッチングアルミニウム箔を用い、これらの間に、実施例及び比較例のセパレータをそれぞれ挟んで巻回し、巻回素子を作製した。１，２，３，４−テトラメチルイミダゾリニウム・フタル酸塩の濃度を３０質量％になるようにγ−ブチロラクトンに溶解させた電解液を巻回素子に注入し、封口して、実施例及び比較例の電解コンデンサを作製した。
【００４８】
実施例及び比較例の電解コンデンサについて、下記の試験方法により評価を行い、その結果を表３に示した。
【００４９】
＜ＥＳＲ＞
電解コンデンサのＥＳＲを２０℃、１ｋＨｚの周波数でＬＣＲメーターを用いて測定した。
【００５０】
＜ばらつき＞
電解コンデンサのＥＳＲの標準偏差をばらつきの指標とした。標準偏差の値が小さいほどばらつきが小さく優れている。
【００５１】
【表３】
2014036075.tif 000004
【００５２】
実施例１〜７のセパレータは、変法濾水度７５〜２５０ｍｌで、且つ、長さ加重平均繊維長０．８０〜１．８０ｍｍである溶剤紡糸セルロース繊維からなる紙であるため、湿紙のフェルトへの転写性が良く、抄紙安定性に優れていた。また、繊維間の空隙が保持されているためＥＳＲが低く優れていた。さらに、均一性が高いため、ＥＳＲのばらつきが小さく優れていた。
【００５３】
実施例８〜１２のセパレータは、変法濾水度７５〜２５０ｍｌで、且つ、長さ加重平均繊維長０．８０〜１．８０ｍｍの溶剤紡糸セルロース繊維と無機フィラーを含有してなるため、セルロース繊維同士の密着が抑制され、セルロース繊維間の空隙が保持されたため、電解液のイオン移動が円滑になり、変法濾水度と長さ加重平均繊維長が同種の溶剤紡糸セルロース繊維のみからなるセパレータと比べると（実施例８と実施例３、実施例９と実施例４、実施例１２と実施例４、実施例１０と実施例５、実施例１１と実施例５）ＥＳＲが低く、ＥＳＲのばらつきが小さく優れていた。
【００５４】
比較例１のセパレータは、溶剤紡糸セルロース繊維からなり、転写性は良好だったが、変法濾水度が２５０ｍｌ超で、且つ、長さ加重平均繊維長が１．８０ｍｍ超であるため、太い繊維が多く含まれており、セルロース繊維同士の絡み合いが不十分であり、もこついた不均一な地合になり、ＥＳＲは実施例１〜７（溶剤紡糸セルロース繊維１００％）と同等だったが、ＥＳＲのばらつきが大きかった。
【００５５】
比較例２のセパレータは、溶剤紡糸セルロース繊維からなるが、変法濾水度が７５ｍｌ未満で、且つ、長さ加重平均繊維長が０．８０ｍｍ未満であるため、抄紙網への繊維取られが多く、湿紙のフェルトへの転写が不安定となり、安定して抄紙することができなかったため、評価することができなかった。
【００５６】
比較例３のセパレータは、所定の溶剤紡糸セルロース繊維とマニラ麻パルプからなるため、湿紙の転写性は良好で、抄紙安定性に優れていたが、麻パルプが皮膜を形成し、繊維間の空隙を閉塞してしまったため、所定の溶剤紡糸セルロース繊維のみからなる実施例５よりもＥＳＲが高く、ＥＳＲのばらつきが大きかった。
【００５７】
比較例４のセパレータは、所定の溶剤紡糸セルロース繊維とエスパルトパルプからなるため、湿紙の転写性は良好で、抄紙安定性に優れていたが、エスパルトパルプが堅く、柔軟性に欠けるため、繊維同士の絡み合いが少なく、地合が不均一で、所定の溶剤紡糸セルロース繊維のみからなる実施例５よりもＥＳＲが高く、ＥＳＲのばらつきが大きかった。
【００５８】
比較例５のセパレータは、溶剤紡糸セルロース繊維を含有せず、マニラ麻パルプとエスパルトパルプからなり、麻パルプの混抄率が高く、麻パルプが皮膜を形成し、繊維間の空隙を閉塞したため、ＥＳＲが高く、ＥＳＲのばらつきが大きかった。
【００５９】
比較例６のセパレータは、溶剤紡糸セルロース繊維を含有せず、マニラ麻パルプとエスパルトパルプからなり、比較例５よりもマニラ麻パルプの混抄率が低いため、比較例５よりは皮膜の面積が小さかったが、繊維間の空隙が閉塞されたため、ＥＳＲが高く、ＥＳＲのばらつきが大きかった。
【００６０】
比較例７のセパレータは、溶剤紡糸セルロース繊維を含有せず、マニラ麻パルプと無機フィラーからなるため、湿紙の転写性は良好で、抄紙安定性に優れていたが、地合が不均一で、ＥＳＲが高く、ＥＳＲのばらつきが大きかった。
【００６１】
比較例８のセパレータは、溶剤紡糸セルロース繊維を含有せず、クラフトパルプと無機フィラーからなるため、湿紙の転写性は良好で、抄紙安定性に優れていたが、地合が不均一で、ＥＳＲが高く、ＥＳＲのばらつきが大きかった。
【産業上の利用可能性】
【００６２】
本発明の電解コンデンサ用セパレータは、アルミ電解コンデンサに利用可能である。